(57)【要約】      （修正有）【課題】水まわり設備の硬表面に対して乾燥促進効果、仕上がり性向上効果を付与できる硬質表面処理剤組成物を提供する。【解決手段】（ａ）式（Ｉ）のジカルボン酸系単量体に由来する重合単位と式（ＩＩ）のオレフィン系単量体に由来する重合単位とを含む共重合体、並びに（ｂ）水を含有する組成物。2005120202.tif 000008（式中、Ｒ１はＡ−Ｂ−Ｘであり、Ａは−Ｏ−あるいは−ＮＲ３、Ｒ３は−Ｈ，−ＣＨ３などであり、Ｂは−Ｃ２Ｈ４−あるいは−Ｃ３Ｈ６−であり、Ｘは−ＮＲ４Ｒ５などであり、Ｒ４及びＲ５は−Ｈ，−ＣＨ３などである）2005120202.tif 000009（式中、Ｒ２はＣ４〜１２のアルキル基、Ｃ６〜１２のアリール基などである）【選択図】なし【特許請求の範囲】
【請求項１】
（ａ）式（Ｉ）及び式（II）の重合単位を含む共重合体、並びに（ｂ）水を含有する硬表面処理剤組成物。
【化１】
2005120202.tif 000006
（ここで、Ｒ1はＡ−Ｂ−Ｘであり、Ａは-Ｏ-あるいは-ＮＲ3-であり、Ｒ3は-Ｈ、-ＣＨ3あるいは-Ｃ2Ｈ5であり、Ｂは-Ｃ2Ｈ4-、あるいは-Ｃ3Ｈ6-であり、Ｘは-ＮＲ4Ｒ5あるいは-Ｎ+Ｒ6Ｒ7Ｒ8・Ｙ-であり、Ｒ4及びＲ5はそれぞれ独立に-Ｈ、-ＣＨ3あるいは-Ｃ2Ｈ5であり、Ｒ6、Ｒ7及びＲ8はそれぞれ独立に-ＣＨ3あるいは-Ｃ2Ｈ5であり、Ｙ-はハロゲンイオン、メチル硫酸イオンあるいはエチル硫酸イオンである）
【化２】
2005120202.tif 000007
（ここで、Ｒ2は炭素数４〜１２のアルキル基、炭素数４〜１２のアルケニル基、炭素数６〜１２のアリール基あるいは炭素数７〜１２のアラルキル基である）
【請求項２】
更に（ｃ）界面活性剤を含有する請求項１記載の硬表面処理剤組成物。
【請求項３】
請求項１又は２記載の硬表面処理剤組成物で、水まわり設備の硬表面を処理すること、次いで該硬質表面を水ですすぐことを行う、硬表面の処理方法。
【発明の詳細な説明】
【技術分野】
【０００１】
本発明は、硬表面処理剤組成物に関する。詳しくは、水まわり設備のプラスチック製品、金属製品等の硬表面に、乾燥促進、仕上がり性向上等の効果を付与できる硬表面処理剤組成物に関する。
【背景技術】
【０００２】
家庭における水まわりの設備である浴室、浴槽、シンク等では使用時に蛇口やシャワーからの水の飛び散り等により、使用後の設備材質表面に水滴が付着、残留しやすい。これらの水滴の残留は、浴室の場合には、湿気がこもり、カビ等の発生につながりやすく、また、シンクの場合は、残留する水滴が付着時の形状を保ちながら徐々に乾燥し小さいリング状の跡がつきやすくなる。
【０００３】
このような不都合な状態に対して、一般的な対応は、例えば、シンクの場合では、ふきん等で改めて水の拭き取りを行い美観を保つための労力を払ったり、また、浴室、浴槽の場合は、窓、ドアの開放、あるいは、換気扇の作動等により湿気を浴室から排除し、乾燥を促す労力を払っているが、保安上の問題や屋外からの汚染物質侵入の問題、あるいは省エネルギーの観点から、いずれも満足のいく対処方法とは言い難いものであった。
【０００４】
硬表面の処理に関して、特許文献１には、浴室、浴槽、シンクに用いられる材質であるプラスチックやステンレスといった材質に対する処理剤塗布技術が開示されており、特許文献２、特許文献３には、食器等の硬表面を処理して乾燥を促進する技術が開示されている。
【特許文献１】特開２００２−２６５９９６号公報
【特許文献２】特開平８−２５３７９６号公報
【特許文献３】特開平８−２５３７９７号公報
【発明の開示】
【発明が解決しようとする課題】
【０００５】
しかし、特許文献１〜３には、浴室、浴槽、シンクの表面材質に対して乾燥促進する効果は示されていない。このような状況から、手軽に浴室、浴槽、シンク等の水まわり設備に水滴を残さず素早く乾燥させる処理方法、及び処理剤が求められている。
【０００６】
本発明の課題は、水まわり設備の硬表面に対して乾燥促進効果、仕上がり性向上効果を付与できる硬表面処理剤組成物を提供することである。
【課題を解決するための手段】
【０００７】
本発明は、（ａ）式（Ｉ）及び式（II）の重合単位を含む共重合体〔以下、（ａ）成分という〕、並びに（ｂ）水を含有する硬表面処理剤組成物に関する。
【０００８】
【化３】
2005120202.tif 000002
【０００９】
（ここで、Ｒ1はＡ−Ｂ−Ｘであり、Ａは-Ｏ-あるいは-ＮＲ3-であり、Ｒ3は-Ｈ、-ＣＨ3あるいは-Ｃ2Ｈ5であり、Ｂは-Ｃ2Ｈ4-、あるいは-Ｃ3Ｈ6-であり、Ｘは-ＮＲ4Ｒ5あるいは-Ｎ+Ｒ6Ｒ7Ｒ8・Ｙ-であり、Ｒ4及びＲ5はそれぞれ独立に-Ｈ、-ＣＨ3あるいは-Ｃ2Ｈ5であり、Ｒ6、Ｒ7及びＲ8はそれぞれ独立に-ＣＨ3あるいは-Ｃ2Ｈ5であり、Ｙ-はハロゲンイオン、メチル硫酸イオンあるいはエチル硫酸イオンである）
【００１０】
【化４】
2005120202.tif 000003
【００１１】
（ここで、Ｒ2は炭素数４〜１２のアルキル基、炭素数４〜１２のアルケニル基、炭素数６〜１２のアリール基あるいは炭素数７〜１２のアラルキル基である）
また、本発明は、上記本発明の硬表面処理剤組成物で、水まわり設備の硬表面を処理すること、次いで該硬表面を水ですすぐことを行う、硬表面の処理方法に関する。
【発明の効果】
【００１２】
本発明によれば、水まわり設備の硬表面に対して乾燥促進効果、仕上がり性向上効果を付与できる硬表面処理剤組成物が提供される。
【発明を実施するための最良の形態】
【００１３】
＜（ａ）成分＞
本発明で用いる共重合体は前記式（Ｉ）及び、式（II）を構成重合単位として含むものである。
【００１４】
前記式（Ｉ）中、Ａが-ＮＲ3-である場合、Ｒ3は-Ｈが好ましい。Ｂは-Ｃ3Ｈ6-が好ましい。Ｘは-ＮＲ4Ｒ5が好ましく、その場合、Ｒ4、Ｒ5が共に-ＣＨ3又は-ＣＨ2ＣＨ3であることが好ましい。また、前記式（II）においてＲ2は炭素数６〜１２のアリール基が好ましく、中でもフェニル基を含む炭素数６〜１２のアリール基が好ましい。
【００１５】
本発明の共重合体は、一般的な方法で得ることができるが、例えば以下のような合成方法を挙げることができる。式（III）及び式（IV）の単量体を適当な溶媒に溶解し、ラジカル開始剤の存在下で適当な温度に適当な時間保持することにより共重合を行い、式（Ｖ）および前記の式（II）を構成重合単位とする前駆体を得る。続けて、式（VI）の化合物を加えて前記前駆体と反応させ、目的の共重合体を得ることができる。この時、必要であれば前記前駆体重合時と異なる溶媒を用いて前記前駆体と式（VI）の化合物とを反応させてもよい。
【００１６】
【化５】
2005120202.tif 000004
【００１７】
式（III）の化合物は、無水マレイン酸を示す。式（IV）の化合物は、例えば、１−ヘキセン、１−ヘプテン、１−オクテン、１−ノネン、１−デセン、１−ウンデセン、１−ドデセン、１−トリデセン、１−テトラデセンなどのα−オレフィン類；スチレン、アルキル置換スチレンなどのアリール基を有する単量体などを挙げることができる。
【００１８】
また、この共重合体は式（Ｉ）および式（II）以外の構成重合単位を含むこともできる。
【００１９】
このような共重合体を得る方法としては、例えば、前記重合方法において、式（III）および式（IV）の単量体の他に、新たに別の異なる単量体を加えて共重合したものを前駆体として用いる方法、式（Ｖ）および式（II）の構成重合単位からなる前駆体に、新たに別の異なる単量体をグラフト共重合させた後、式（VI）の化合物を反応させる方法、式（Ｉ）および式（II）の構成重合単位からなる共重合体に、新たに別の異なる単量体をグラフト共重合させる方法、式（Ｖ）および式（II）の構成重合単位からなる前駆体に、この前駆体との反応性を有し、かつ、式（VI）とは異なる別の化合物を一部反応させる方法、などを挙げることができる。
【００２０】
しかしながら式（Ｉ）及び式（II）以外の構成重合単位は、本効果を損なわない構成重合単位を形成する化合物が選択されるべきである。従って本発明の（ａ）成分の共重合体は、式（Ｉ）及び式（II）を主たる構成重合単位としてなる共重合体が好ましい。特には、本発明の（ａ）成分の共重合体には、製造によっては、式（Ｖ）や、式（Ｖ）が加水分解したマレイン酸の構成重合単位を多少含む場合があるが、実質的に式（Ｉ）及び式（II）で示される構成重合単位のみからなる共重合体が最も好ましい。
【００２１】
前駆体の重合で用いる溶媒は、式（III）及び式（IV）の単量体がともに溶解し、単量体と反応せず、重合を阻害しないものが好ましく、例えば、メチルエチルケトン、ジメチルホルムアミド、テトラヒドロフラン、ジオキサンなどを挙げることができる。これらは、蒸留や脱水剤などにより溶媒中の水分を除去してから用いるのが好ましい。
【００２２】
ラジカル開始剤は、一般にラジカル重合で用いられるものでよく、過酸化ベンゾイル、過酸化ラウロイルなどの過酸化物系開始剤；２，２’−アゾビスイソブチロニトリル、２，２’−アゾビス（２−メチルブチロニトリル）、２，２’−アゾビス（２，４−ジメチルバレロニトリル）などのアゾ系開始剤；前記の過酸化物系開始剤などの酸化性物質と、ジメチルアニリンのような有機３級アミン、メルカプタン、ナフテン酸塩などの還元性物質とをを組み合わせて用いるレドックス系開始剤；光開始剤などを挙げることができる。また光増感剤を併用することもできる。
【００２３】
重合時の温度は、４０〜１００℃が好ましく、さらには５０〜９０℃が好ましい。重合温度は、用いるラジカル開始剤の分解温度を考慮して設定するのが好ましい。
【００２４】
重合時間は、単量体が共重合体するのに十分であればよく、単量体の重合性、開始剤の分解温度および重合温度などにもよるが、２時間以上が好ましく、さらには４時間以上が好ましい。
【００２５】
式（VI）の化合物は、例えば、３−ジメチルアミノプロピルアミン、３−ジエチルアミノプロピルアミン、３−ジメチルアミノエチルアミン、３−ジエチルアミノエチルアミン、ジメチルエタノールアミン、ジエチルエタノールアミン、（２−アミノエチル）トリメチルアンモニウムクロリド塩酸塩、（２−ヒドロキシエチル）トリメチルアンモニウムクロリドなどを挙げることができる。
【００２６】
前駆体と式（VI）の化合物を反応させる際の溶媒は、前記前駆体を重合する際の溶媒と同様のものを用いることができる。さらには、これらと水の混合溶媒を用いることもできる。
【００２７】
また、前記式（Ｉ）及び前記式（II）の構成重合単位の組成比（Ｉ）／（II）は２／１〜１／３（モル基準）、更に１．５／１〜１／２（モル基準）が好ましい。
【００２８】
また、（ａ）成分の共重合体の重量平均分子量は１万〜２００万が好ましく、２０万以上２００万未満がより好ましい。この重量平均分子量は、ＧＰＣ（ゲル・パーミエーション・クロマトグラフ）法より求めることができる。また、目的の共重合体を前記の合成方法により得る場合は、予めその前駆体の重量平均分子量を求めておき、その値と前記式（VI）の化合物の分子量および反応率を用いて算出することもできる。この前駆体の重量平均分子量は、ＧＰＣ法より求めることができる。
【００２９】
（ａ）成分として好ましい共重合体の一例を挙げると、前記式（Ｉ）のＲ1のＡが-ＮＲ3-、Ｒ3が-Ｈ、Ｂが-Ｃ3Ｈ6-、Ｘが-ＮＲ4Ｒ5であり、Ｒ4、Ｒ5はともに-ＣＨ3あるいは-ＣＨ2ＣＨ3であり、且つ前記式（II）においてＲ2がフェニル基を含む炭素数６〜１２のアリール基である共重合体、更には該共重合体において、（イ）前記式（Ｉ）及び前記式（II）の構成重合単位の組成比（Ｉ）／（II）が２／１〜１／３（モル基準）、更に１．５／１〜１／２（モル基準）である、（ロ）重量平均分子量が１万〜２００万、更に２０万以上２００万未満であるの少なくとも一方を満たす共重合体である。
【００３０】
なお、式（Ｉ）に記載されているカルボキシル基は本発明組成物のｐＨ調整により酸型、あるいは対イオンを伴う解離型、あるいは、分子内塩の状態を取り得る。また、式（Ｉ）中のＸが二級、あるいは三級アミノ基を有する場合、本発明組成物のｐＨ調整により塩基型、あるいはプロトン付加したアンモニウム塩、あるいは分子内塩の状態を取り得る。
【００３１】
（ａ）成分の含有量は、乾燥促進効果の点で、本発明の組成物中０．００２質量％以上、１０質量％以下、更に０．０１〜５質量％であることが、本発明の効果発現とコスト面から、好ましい。
＜（ｃ）成分＞
本発明の組成物には、水まわり設備表面に塗布する際の液ぬれ性を向上させるために、また、設備表面にスポンジ等で塗布する際の作業性を向上させるために（ｃ）界面活性剤〔以下、（ｃ）成分という〕を配合することが望ましい。（ｃ）成分を配合することで、塗布時に均一に広げやすくなる。（ｃ）成分としては、アニオン性界面活性剤、ノニオン性界面活性剤、両性界面活性剤、カチオン性界面活性剤のいずれか１種、あるいは、これらから選ばれる２種以上の組合せでも良く、該共重合体の設備表面への吸着性を阻害しない範囲で配合される。
【００３２】
アニオン界面活性剤としては、アルキル硫酸エステルアルカリ金属塩、ポリオキシエチレン（ＥＯｐ１〜６）アルキル硫酸エステルアルカリ金属塩、ポリオキシエチレン（ＥＯｐ１〜６）アルキル硫酸エステルアルカリ土類金属塩、長鎖アルキルベンゼンスルホン酸アルカリ金属塩、α−オレフィンスルホン酸アルカリ金属塩、長鎖アルキルジフェニルエーテルジスルホン酸塩、アルケニルコハク酸塩、スルホコハク酸高級アルコールエステルＥＯ付加物（ＥＯｐ１〜６）アルカリ金属塩が挙げられ、非イオン性界面活性剤としては、ポリオキシエチレン（ＥＯｐ３〜５０）アルキル（炭素数１０〜１８）エーテル、高級アルコール（炭素数１０〜１８）ＥＯ／ＰＯ付加物（ＥＯｐとＰＯｐの合計が３〜２０）、アルキルポリグルコシド（糖縮合度１〜１０）、蔗糖脂肪酸（炭素数８〜１８）エステル、多価アルコールの脂肪酸（炭素数８〜１８）エステルが挙げられ、両性界面活性剤としては長鎖アルキル（炭素数１０〜１８）ジメチルカルボベタイン、長鎖アルキル（炭素数１０〜１８）ジメチルアミンオキシド、長鎖アルキル（炭素数１０〜１８）ヒドロキシスルホベタイン、長鎖アルキル（炭素数１０〜１８）スルホベタイン、高級脂肪酸（炭素数１０〜１８）アミドプロピルアミンオキシド、高級脂肪酸（炭素数１０〜１８）アミドプロピルカルボキシベタイン、高級脂肪酸（炭素数１０〜１８）アミドプロピルヒドロキシスルホベタインが挙げられ、カチオン性界面活性剤としては、アルキル（炭素数８〜１８）ジメチルベンザルコニウム塩、アルキル（炭素数８〜１８）トリメチルアンモニウム塩、ジアルキル（炭素数８〜１６）ジメチルアンモニウム塩が挙げられる。なお、上記において、ＥＯはエチレンオキサイド、ＰＯはプロピレンオキサイド、ＥＯｐはエチレンオキサイド平均付加モル数、ＰＯｐはプロピレンオキサイド平均付加モル数の意味である（以下同様）。
【００３３】
特に好ましい界面活性剤は、アニオン性界面活性剤、及び、両性界面活性剤であり、具体的にはラウリル硫酸エステルナトリウム、ポリオキシエチレン（ＥＯｐ１〜４）ラウリルエーテル硫酸エステルナトリウム、脂肪酸（炭素数１２〜１４）アミドプロピルカルボキシベタイン、ラウリルヒドロキシスルホベタイン、アルキル（炭素数１２〜１４）ジメチルアミンオキシドである。
【００３４】
（ｃ）成分の含有量は、塗布性の向上のために組成物中好ましくは０．０１質量％以上、より好ましくは０．１質量％以上であり、乾燥促進のために好ましくは組成物中１０質量％以下、より好ましくは５質量％以下である。この範囲は、本発明の組成物を水まわり設備表面に効果的に塗布することや、また（ａ）成分を十分に吸着することからも、好ましい。
＜その他の成分＞
本発明の硬表面処理剤組成物には、目的とする性能を損なわない範囲で、通常の液体洗浄剤組成物等に用いられる他の任意成分、例えば、硫酸、塩酸、水酸化ナトリウム、水酸化カリウム、アンモニア、アルカノールアミン等のｐＨ調整剤、低級アルコール、多価アルコール、低級アルコール（炭素数１〜６）のＥＯ付加物（ＥＯｐ１〜４）、低級アルコール（炭素数１〜４）のＰＯ付加物（ＰＯｐ１〜３）、ポリエチレングリコール、ポリプロピレングリコール、芳香族スルホン酸塩等の可溶化剤、香料、色素、防腐剤、防カビ剤等を必要に応じて添加することができる。
【００３５】
本発明の硬表面処理剤組成物の使用にあたっては、スプレー容器を用いて噴霧する方法や、スクイズ容器を用いて散布する方法などを用いて良い。また、噴霧あるいは散布後に組成物を塗り広げる必要がある場合は、スポンジ、布巾、刷毛、ローラー刷毛等の道具を使用しても良い。組成物が塗布された後、水ですすぐ方法として、シャワーノズルから水を噴射し対象面に散布してもよく、あるいはバケツ等に汲み置いた水を直接、あるいは手桶等で散布しても良い。本発明の硬表面処理剤組成物は、該組成物で、水まわり設備の硬表面を処理すること、次いで該硬表面を水ですすぐことを行う、硬表面の処理方法に用いることができる。
【００３６】
本発明の対象となる硬表面は、金属、プラスチック、ガラス等の材質からなるものであり、これらを本発明の組成物で処理すると、水ですすいだ後の水切れがよくなり、水滴の残留を防止し、乾燥が促進される。本発明の組成物は、硬表面に対する乾燥促進剤や仕上がり性向上剤として使用できる。
【実施例】
【００３７】
合成例１
撹拌翼、冷却管、窒素導入管を備えた５００ｍＬのセパラブルフラスコに、無水マレイン酸２９．１ｇ、メチルエチルケトン１２４．０ｇを入れ、フラスコ内を窒素で置換しながら均一に溶解させた。これを６５℃に昇温し、窒素気流下で撹拌しながら、（イ）スチレン３０．９ｇとメチルエチルケトン４６．０ｇ、（２）Ｖ−６５（和工純薬工業（株）製、化学名；２，２’−アゾビス（２，４−ジメチルバレロニトリル））１．４７ｇとメチルエチルケトン４０．０ｇを各々均一に混合もしくは溶解させたものを、同時に２時間かけて滴下、さらに６５℃で６時間かけて重合を完了させた。メチルエチルケトンを添加し、約５質量％の濃度に調整してから、室温まで冷却させた。これを大量のヘキサン中へゆっくりと滴下し、析出したポリマーを回収、５０℃で減圧乾燥させた。
【００３８】
ＧＰＣ測定より、このポリマーの重量平均分子量は、８．６万であった（カラム；ＴＳＫｇｅｌ  α−Ｍ（東ソー製）、溶離液；ジメチルホルムアミド（60mMリン酸、50mMブチルリチウム添加）、カラム温度；４０℃、標準物質；プルラン、以下同様）。
【００３９】
撹拌翼、冷却管、窒素導入管を備えた５００ｍＬのセパラブルフラスコに、得られた前記の乾燥ポリマー１０．０ｇ、テトラヒドロフラン１２０．０ｇを入れ、フラスコ内を窒素で置換しながら均一に溶解させた。３−ジメチルアミノプロピルアミン５．５５ｇをテトラヒドロフラン１０．０ｇと混合したものを、前記フラスコ内へゆっくりと滴下した。滴下終了後、１２時間室温で撹拌を続けた。白色の析出物を濾別し、テトラヒドロフランで洗浄・濾別を繰り返し、最後に減圧乾燥させ、目的のポリマー（１）（重量平均分子量１２．９万）を得た。
合成例２
合成例１において、無水マレイン酸を４３．６ｇ、スチレンを４６．４ｇ、Ｖ−６５を０．４５２ｇとした以外は同様の方法により、目的のポリマー（２）（重量平均分子量４４．２万）を得た。
合成例３
合成例１において、無水マレイン酸を３６．４ｇ、スチレンを３８．６ｇ、Ｖ−６５を０．０９４ｇとした以外は同様の方法により、目的のポリマー（３）（重量平均分子量７９．０万）を得た。
合成例４
合成例１において、無水マレイン酸を４３．６ｇ、スチレンを４６．４ｇ、Ｖ−６５を０．０４５ｇとした以外は同様の方法により、目的のポリマー（４）（重量平均分子量１２３．８万）を得た。
合成例５
５００ｍＬのセパラブルフラスコに、無水マレイン酸１０．９ｇ、メチルエチルケトン３２．５ｇを入れ、フラスコ内を窒素で置換しながら均一に溶解させた。これを６５℃に昇温し、窒素気流下で撹拌しながら、（イ）スチレン１１．６ｇとメチルエチルケトン１５．０ｇ、（ロ）Ｖ−６５の０．０２８ｇとメチルエチルケトン２０．０ｇを各々均一に混合もしくは溶解させたものを、同時に３０分かけてゆっくりと滴下、さらに６５℃で８時間かけて重合を完了させた。メチルエチルケトンを添加し、約１５質量％の濃度に調整してから、室温まで冷却させた。
【００４０】
３−ジメチルアミノプロピルアミン１１．４ｇ、イオン交換水１３５．５ｇを混合したものを、窒素気流下、撹拌しながら前記フラスコ内へゆっくりと滴下した。滴下終了後、５０℃で６時間かけて反応を完了させた。減圧下でメチルエチルケトンを留去し、目的のポリマー（５）（重量平均分子量８０．０万）の水溶液を得た。
実施例１
表１に示す処方の硬表面処理剤組成物を用い、以下の試験を実施した。結果を表１に示す。なお、表中の略語は次に示す成分名を省略したものである。
・界面活性剤（１）：ラウリル硫酸エステルナトリウム
・界面活性剤（２）：ポリオキシエチレン（ＥＯｐ３）ラウリルエーテル硫酸エステルナトリウム
・界面活性剤（３）：ポリオキシエチレン（ＥＯｐ７）アルキル（平均炭素数１３）エーテル
・界面活性剤（４）：アルキルポリグルコシド（アルキル炭素数：平均１１、グルコース平均縮合度：１．３）
・界面活性剤（５）：ヤシ油脂肪酸アミドプロピルカルボキシベタイン
・界面活性剤（６）：ラウリルヒドロキシスルホベタイン
・界面活性剤（７）：ラウリルジメチルアミンオキシド
・界面活性剤（８）：ラウリルベンザルコニウムクロリド
＜評価１：水まわり設備壁面の乾燥促進試験（１）＞
ユニットバスの内壁にサンプル液をスプレーにて塗布し、その後、シャワーを用いて水道水（水温２０℃）をかけてすすぎ作業を行った。５分後、処理されたユニットバス内壁表面の水滴の残留状態を目視観察し、下記判定基準により乾燥の程度を評価した。
＊判定基準
Ａ：処理表面５０ｃｍ×５０ｃｍ当たり、水滴の残留が１個以下。
【００４１】
Ｂ：処理表面５０ｃｍ×５０ｃｍ当たり、水滴の残留が２〜５個。
【００４２】
Ｃ：処理表面５０ｃｍ×５０ｃｍ当たり、水滴の残留が６個以上。
＜評価２：水まわり設備壁面の乾燥促進試験（２）＞
キッチンのシンク（ステンレス製）内側にサンプル液をスプレーにて塗布し、その後、スポンジに含ませた水道水（水温１７℃）をかけてすすぎ作業を行った。５分後、処理されたシンク内側表面の水滴の残留状態を目視観察し、下記判定基準により乾燥の程度を評価した。
＊判定基準
Ａ：処理表面１５ｃｍ×４０ｃｍ当たり、水滴の残留が１個以下。
【００４３】
Ｂ：処理表面１５ｃｍ×４０ｃｍ当たり、水滴の残留が２〜５個。
【００４４】
Ｃ：処理表面１５ｃｍ×４０ｃｍ当たり、水滴の残留が６個以上。
＜評価３：表面の仕上がり性評価＞
上記評価１を１日１回実施し、これを１０日間繰り返した後、表面の外観観察を行い下記判定基準に準じて評価した。
＊判定基準
Ａ：未処理時と同等。
【００４５】
Ｂ：わずかに輪ジミを生じる。
【００４６】
Ｃ：明らかに輪ジミを生じる。
【００４７】
【表１】
2005120202.tif 000005
【００４８】
表１より、本発明の処理剤組成物を用いて処理した水まわり設備の表面は、乾燥が速く、輪ジミも生じなかった。また、本発明品は、いずれも仕上がり性、美観に優れており、また、手で触ったときの触感もさらっとしていた。特に、本発明品７〜１３は、本発明品１〜６よりもスポンジでの塗り広がり性に優れ、こすりやすく、処理しやすいものであった。また、すすいだ後の効果も充分であった。